(57)【要約】【課題】  成膜される薄膜が所望の膜質を有するものであるかどうかをプロセス中に判断することができる薄膜成膜プロセスの監視方法および薄膜成膜装置を提供する。【解決手段】  薄膜を成膜させる際にプラズマから放射される水素アルファー線および酸素放射線の強度を測定し、各強度と、所望の膜質の薄膜が得られたときの各放射線の標準強度とを比較し、所望の膜質の薄膜が成膜されているかどうかを判定する監視方法；および、各放射線の強度を測定する光分光計１２、各放射線の標準強度を記憶する記憶手段、測定された各強度と各放射線の標準強度とを比較し、測定された各強度が所定範囲内にあるかを判定する判定手段を具備する薄膜成膜装置。【選択図】        図１
2005048249.tif 000002
【特許請求の範囲】
【請求項１】
有機ケイ素化合物ガスと酸化力を有するガスとの混合ガスをプラズマ化させて、基材の表面に酸化ケイ素薄膜を成膜させる際に、
プラズマから放射される水素アルファー線の強度および酸素放射線の強度を測定し、
これら水素アルファー線の強度および酸素放射線の強度と、あらかじめ測定された、所望の膜質の酸化ケイ素薄膜が得られたときの水素アルファー線の強度および酸素放射線の強度とを比較し、
所望の膜質の酸化ケイ素薄膜が成膜されているかどうかを判定することを特徴とする薄膜成膜プロセスの監視方法。
【請求項２】
水素アルファー線の強度および酸素放射線の強度の測定が、プラズマから放射される放射線のうち、特定波長範囲の放射線を抽出してその強度を測定することによって行われることを特徴とする請求項１記載の薄膜成膜プロセスの監視方法。
【請求項３】
水素アルファー線の強度および酸素放射線の強度の測定が、プラズマから放射される放射線のうち、波長が６５６±５ｎｍの範囲の放射線の強度、および波長が７７７±５ｎｍの範囲の放射線の強度を測定することによって行われることを特徴とする請求項１記載の薄膜成膜プロセスの監視方法。
【請求項４】
有機ケイ素化合物ガスと酸化力を有するガスとの混合ガスをプラズマ化させて、基材の表面に酸化ケイ素薄膜を成膜させる成膜チャンバと、
成膜チャンバ内のプラズマから放射される水素アルファー線の強度および酸素放射線の強度を測定する測定手段と、
あらかじめ測定された、所望の膜質の酸化ケイ素薄膜が得られたときの水素アルファー線の強度および酸素放射線の強度を記憶する記憶手段と、
測定手段にて測定された水素アルファー線の強度と記憶手段に記憶された水素アルファー線の強度とを比較し、測定手段にて測定された酸素放射線の強度と記憶手段に記憶された酸素放射線の強度とを比較して、測定された水素アルファー線の強度および酸素放射線の強度が所定範囲内にあるかどうかを判定する判定手段とを具備することを特徴とする薄膜成膜装置。
【請求項５】
前記測定手段が、成膜チャンバ内のプラズマから放射される放射線のうち、特定波長範囲の放射線だけを抽出するバンドパスフィルタを具備することを特徴とする請求項４記載の薄膜成膜装置。
【請求項６】
前記測定手段が、６５６±５ｎｍの範囲以外の波長の放射線の透過率が１％以下である第１のバンドパスフィルタと、７７７±５ｎｍの範囲以外の波長の放射線の透過率が１％以下である第２のバンドパスフィルタと、第１のバンドパスフィルタを通った放射線を受光する第１の光量センサと、第２のバンドパスフィルタを通った放射線を受光する第２の光量センサとを具備することを特徴とする請求項４記載の薄膜成膜装置。
【発明の詳細な説明】
【技術分野】
【０００１】
本発明は、有機ケイ素化合物ガスと酸化力を有するガスとの混合ガスをプラズマ化させて、基材の表面に酸化ケイ素薄膜を成膜させる薄膜成膜プロセスの監視方法および薄膜成膜装置に関する。
【背景技術】
【０００２】
従来より、プラスチックからなる容器にガスバリア性を付与するために、容器の内面にガスバリア性の薄膜を設けることが行われている。このような薄膜成膜方法としては、プロセスガスをプラズマ化して化学反応させることにより容器の内面に薄膜を成膜させるプラズマ助成式ＣＶＤ法（以下、単にプラズマＣＶＤ法とも記す）が知られている。
【０００３】
このプラズマＣＶＤ法による薄膜成膜プロセスにおいて、所望の膜質の薄膜が得られているかどうかを成膜中に把握することは不可能である。そのため従来から、プロセス（例えば真空度、印加電力、導入ガス流量等のパラメーター）を監視しながら成膜を行い、成膜後に実際の成膜品の性能を評価して所望の膜質の薄膜が得られているかどうかを判断するという方法が通常行われている。しかしながら、実際には真空度、印加電力、導入ガス流量等のパラメーターを監視するだけでは十分ではなく、より高度なプロセス監視方法が要求されるようになってきている。
【０００４】
その１つの方法として、プラズマの発光をモニタリングする方法が提案されている。プラズマ診断とも呼ばれるこの方法では、プラズマの発光をモニタリングすることで、実際のプラズマの内部構造に関する情報を得ることができる。この方法を用いることにより、成膜される膜質をより正確に予測することが可能となる。
例えば、特開平１−８７７７７号公報（特許文献１）には、プラズマから放射される水素アルファー線の強度と水素ベータ線の強度との比率、あるいは水素アルファー線またはベータ線の強度とヘリウム放射線の強度との比率を監視することにより、プロセスが正常に動作しているかを確認する方法が提案されている。
【０００５】
しかしながら、特開平１−８７７７７号公報に記載の方法の問題点としては、以下のことが挙げられる。
まず、水素アルファー線は比較的大きな強度を示すが、水素ベータ線の強度は小さく、ばらつきも大きいため、水素ベータ線の強度と他の原子種（分子種）の放射線の強度との比率を計算した場合、その結果はばらつきが大きくなり正確なプラズマの内部構造を確認することが困難であるという問題点がある。
【０００６】
また、水素アルファー線の強度とヘリウム放射線との強度の比率等、比較的大きな強度同士の比率をとったとしても、例えば、成膜の圧力が変動した場合には、水素アルファー線とヘリウム放射線の両方の強度が同じように変動する。そのため、成膜圧力が変化して成膜された膜の膜質が変化したとしても水素アルファー線の強度とヘリウム放射線の強度との比率は大して変化しないため、正確なプラズマの監視ができないという問題点がある。
また、プラズマのスペクトルを可視〜近可視の幅広い波長範囲で測定しているため（特許文献１の図３参照）、これには特殊で複雑な分光器が必要となり、装置が高価であるという問題点がある。
【特許文献１】特開平１−８７７７７号公報
【発明の開示】
【発明が解決しようとする課題】
【０００７】
よって、本発明の目的は、有機ケイ素化合物ガスと酸化力を有するガスとの混合ガスをプラズマ化させて、基材の表面に酸化ケイ素薄膜を成膜させる薄膜成膜プロセスにおいて、発生するプラズマの構造をより正確に把握することができ、成膜される薄膜が所望の膜質を有するものであるかどうかをプロセス中に判断することができる薄膜成膜プロセスの監視方法および薄膜成膜装置を提供することにある。
【課題を解決するための手段】
【０００８】
すなわち、本発明の薄膜成膜プロセスの監視方法は、有機ケイ素化合物ガスと酸化力を有するガスとの混合ガスをプラズマ化させて、基材の表面に酸化ケイ素薄膜を成膜させる際に、プラズマから放射される水素アルファー線の強度および酸素放射線の強度を測定し、これら水素アルファー線の強度および酸素放射線の強度と、あらかじめ測定された、所望の膜質の酸化ケイ素薄膜が得られたときの水素アルファー線の強度および酸素放射線の強度とを比較し、所望の膜質の酸化ケイ素薄膜が成膜されているかどうかを判定することを特徴とする。
【０００９】
ここで、水素アルファー線の強度および酸素放射線の強度の測定は、プラズマから放射される放射線のうち、特定波長範囲の放射線を抽出してその強度を測定することによって行われることが望ましい。
また、水素アルファー線の強度および酸素放射線の強度の測定は、プラズマから放射される放射線のうち、波長が６５６±５ｎｍの範囲の放射線の強度、および波長が７７７±５ｎｍの範囲の放射線の強度を測定することによって行われることが望ましい。
【００１０】
また、本発明の薄膜成膜装置は、有機ケイ素化合物ガスと酸化力を有するガスとの混合ガスをプラズマ化させて、基材の表面に酸化ケイ素薄膜を成膜させる成膜チャンバと、成膜チャンバ内のプラズマから放射される水素アルファー線の強度および酸素放射線の強度を測定する測定手段と、あらかじめ測定された、所望の膜質の酸化ケイ素薄膜が得られたときの水素アルファー線の強度および酸素放射線の強度を記憶する記憶手段と、測定手段にて測定された水素アルファー線の強度と記憶手段に記憶された水素アルファー線の強度とを比較し、測定手段にて測定された酸素放射線の強度と記憶手段に記憶された酸素放射線の強度とを比較して、測定された水素アルファー線の強度および酸素放射線の強度が所定範囲内にあるかどうかを判定する判定手段とを具備することを特徴とする。
【００１１】
ここで、前記測定手段は、成膜チャンバ内のプラズマから放射される放射線のうち、特定波長範囲の放射線だけを抽出するバンドパスフィルタを具備することが望ましい。
また、前記測定手段は、６５６±５ｎｍの範囲以外の波長の放射線の透過率が１％以下である第１のバンドパスフィルタと、７７７±５ｎｍの範囲以外の波長の放射線の透過率が１％以下である第２のバンドパスフィルタと、第１のバンドパスフィルタを通った放射線を受光する第１の光量センサと、第２のバンドパスフィルタを通った放射線を受光する第２の光量センサとを具備することが望ましい。
【発明の効果】
【００１２】
本発明の薄膜成膜プロセスの監視方法によれば、水素アルファー線の強度および酸素放射線の強度をプロセス中に測定し、しかも、これら強度を、あらかじめ測定された、所望の膜質の酸化ケイ素薄膜が得られたときの水素アルファー線の強度および酸素放射線の強度と比較するので、発生するプラズマの構造をより正確に把握することができ、成膜される薄膜の膜質が所望の性質を有するものであるかどうかをプロセス中に判断することができる。
また、プラズマから放射される放射線のうち、特定波長範囲の放射線を抽出してその強度を測定すれば、簡略化された、安価な測定装置で測定が可能である。
【００１３】
また、本発明の薄膜成膜装置は、上記の構成とすることで、発生するプラズマの構造をより正確に把握することができ、成膜される薄膜の膜質が所望の性質を有するものであるかどうかをプロセス中に判断することができる。
また、成膜チャンバ内のプラズマから放射される放射線のうち、特定波長範囲の光だけを抽出するバンドパスフィルタを用いれば、測定手段を簡略化でき、測定手段が安価になる。
【発明を実施するための最良の形態】
【００１４】
以下、本発明について詳細に説明する。
＜薄膜成膜装置＞
図１は、本発明の薄膜成膜装置の一例を示す概略構成図である。この薄膜成膜装置は、有機ケイ素化合物ガスと酸化力を有するガスとの混合ガスをプラズマ化させて、基材の表面に酸化ケイ素薄膜（ＳｉＯｘ膜）を成膜させる成膜チャンバ１１と、成膜チャンバ１１内のプラズマから放射される水素アルファー線の強度および酸素放射線の強度を測定する光分光計１２（測定手段）と、成膜チャンバ１１に設けられたガラス製のビューポート１３から取り出した放射線を光分光計１２に送る光ファイバ１４と、光分光計１２で測定された水素アルファー線の強度および酸素放射線の強度を監視する監視コンピュータ１５と、成膜チャンバ１１に有機ケイ素化合物ガスおよび酸化力を有するガスを供給するガス供給手段１６，１７と、成膜チャンバ１１内を真空にする真空ポンプ１８と、成膜チャンバ１１内の圧力を測定する圧力計１９と、成膜チャンバ１１に高周波電力を供給する高周波電源２０とを具備して概略構成されるものである。
【００１５】
（成膜チャンバ）
成膜チャンバ１１は、図２に示すように、放射線を透過できるプラスチック製の容器２１（基材）を収納可能な筒部２２およびこの上端面に着脱自在に取り付けられる蓋部２３からなる外部電極２４と、筒部２２の下端面に設けられ、容器２１の口部を保持する保持孔２５を有する絶縁板２６と、筒部２２の下端に、絶縁板２６を覆うように設けられ、底面に排気口２７を有する底部２８と、成膜チャンバ１１の外部から底部２８側面の孔および絶縁板２６の保持孔２５を通って、容器２１の内側に先端が位置するように導入されたガス導入管２９と、筒部２２の側壁に設けられ、光ファイバ１４の先端部３０が接続されるガラス製のビューポート１３とを具備するものである。
【００１６】
ここで、外部電極２４は、高周波電源２０に接続されており、外部電極２４を構成する筒部２２および蓋部２３は、高周波電源２０から高周波電力を印加できるように導電性材料で形成されている。
また、ガス導入管２９は、容器２１内に有機ケイ素化合物ガスおよび酸化力を有するガスを導入するものである。さらに、ガス導入管２９は、アースに接続されてアース電極として機能できるように、導電性材料で形成されるものである。
また、底部２８には圧力計１９が接続され、成膜チャンバ１１内の圧力を測定することができる。
【００１７】
（測定手段）
光分光計１２は、ビューポート１３から取り出され、光ファイバ１４を通って光分光計１２に送られ、２つに分光された放射線の一方から特定波長範囲の放射線だけを抽出する第１のバンドパスフィルタと、２つに分光された放射線の他方から特定波長範囲の放射線だけを抽出する第２のバンドパスフィルタと、第１のバンドパスフィルタを通った放射線を受光する第１の光量センサと、第２のバンドパスフィルタを通った放射線を受光する第２の光量センサとを具備するものである。
【００１８】
ここで、第１のバンドパスフィルタは、水素アルファー線の波長（６５６ｎｍ）およびその付近の波長の放射線だけを透過できるように、６５６±５ｎｍの範囲以外の波長の放射線の透過率が１％以下のものである。
また、第２のバンドパスフィルタは、酸素放射線の波長（７７７ｎｍ）およびその付近の波長の放射線だけを透過できるように、７７７±５ｎｍの範囲以外の波長の放射線の透過率が１％以下のものである。
光量センサとしては、フォトダイオード、フォトトランジスタなどの公知の光電変換素子を用いることができる。
【００１９】
（記憶手段、判定手段）
監視コンピュータ１５は、図３に示すように、記憶部３１（記憶手段）と、算出部３２（判定手段）と、判定部３３（判定手段）とを具備して概略構成されるものである。
ここで、記憶部３１は、進行中の薄膜成膜プロセスと同じ製品について同じプロセス条件にて行われた過去の薄膜成膜プロセスにおいて、良品と判断された成膜品（すなわち、所望の膜質の酸化ケイ素薄膜）が得られたときの水素アルファー線の強度および酸素放射線の強度の平均値（または中心値）を標準値として記憶するものである。また、記憶部３１は、所望の膜質の酸化ケイ素薄膜を得ることが可能な水素アルファー線の強度および酸素放射線の強度の範囲、すなわち、これら強度の標準値からのズレの許容範囲（閾値）を記憶するものである。なお、記憶部３１は、ＲＡＭ（Random Access Memory）のような揮発性のメモリ、ハードディスク装置、光磁気ディスク装置、フラッシュメモリ等の不揮発性のメモリ、あるいはこれらの組合せにより構成されるものとする。
【００２０】
算出部３２は、進行中の薄膜成膜プロセスにおいて光分光計１２にて測定された水素アルファー線の強度と記憶部３１に記憶された水素アルファー線の標準値との差、および光分光計１２にて測定された酸素放射線の強度と記憶部３１に記憶された酸素放射線の標準値との差を算出するものである。
判定部３３は、これら強度と標準値の差が記憶部３１に記憶された許容範囲内にあるかどうかを判定するものである。
【００２１】
上述した監視コンピュータ１５は、メモリおよび中央演算装置（ＣＰＵ）によって構成され、上述の機能を実現するためのプログラムをメモリにロードして実行するものであってもよく、上述の機能をそれぞれ専用のハードウエアにより実現させるものであってもよい。
また、監視コンピュータ１５には、ディスプレイタッチパネル、スイッチパネル、キーボード等の入力装置３４、ＣＲＴモニタ、液晶表示装置、プリンタ等の出力装置３５などの周辺機器を接続してもよい。
【００２２】
入力装置３４は、例えば、過去の薄膜成膜プロセスにおいて所望の膜質の酸化ケイ素薄膜が得られたときの水素アルファー線の強度および酸素放射線の強度の記録に基づいて決定された各強度の標準値および許容範囲を記憶部３１に入力するためのものである。
出力装置３５は、例えば、光分光計１２にて測定された水素アルファー線の強度および酸素放射線の強度、記憶部３１に記憶された水素アルファー線の標準値および酸素放射線の標準値、記憶部３１に記憶された水素アルファー線の強度の許容範囲および酸素放射線の強度の許容範囲、判定部３３での判定結果、等を出力するものである。
【００２３】
＜薄膜成膜プロセスの監視方法＞
次に、薄膜成膜プロセス、およびその監視方法について図１〜図３を参照しながら説明する。
薄膜成膜プロセスをはじめる前に、同じ製品について同じプロセス条件にて行われた過去の薄膜成膜プロセスにおいて、所望の膜質の酸化ケイ素薄膜が得られたときの水素アルファー線の光量（強度）および酸素放射線の光量（強度）の記録に基づいた平均値（または中心値）を標準値として入力装置３４から入力し、この数値を監視コンピュータ１５の記憶部３１に記憶させる。また、過去の薄膜成膜プロセスにおいて所望の膜質の酸化ケイ素薄膜が得られたときの水素アルファー線の光量（強度）および酸素放射線の光量（強度）の記録に基づいて決定された各光量の許容範囲を入力装置３４から入力し、この数値を監視コンピュータ１５の記憶部３１に記憶させる。
【００２４】
成膜チャンバ１１の蓋部２３を取り外し、放射線を透過できる容器２１を、容器２１内にガス導入管２９が挿入されるように筒部２２内に入れ、絶縁板２６の保持孔２５に容器２１の口部を嵌合、保持させる。その後、蓋部２３を筒部２２の上端面に取り付ける。
ついで、真空ポンプ１８を作動させて、外部電極２４内のガスを絶縁板２６を通して排気口２７から排気して成膜チャンバ１１内を減圧し、所定の圧力（ほぼ真空状態）とした後、ガス供給手段１６，１７から成膜チャンバ１１に有機ケイ素化合物ガスおよび酸化力を有するガスを供給し、ガス導入管２９を通して容器２１内に有機ケイ素化合物ガスと酸化力を有するガスとの混合ガスを導入する。
ついで、高周波電源２０を作動させ、高周波電力を成膜チャンバ１１の外部電極２４に印加することによって、外部電極２４と、アース電極であるガス導入管２９との間で混合ガスがプラズマ化し、容器２１の内表面に酸化ケイ素薄膜が成膜される。
【００２５】
薄膜成膜プロセスの間、容器２１内に発生したプラズマ４０（図中、破線内）から放射され、透明な容器２１を透過してくる放射線をビューポート１３から取り出し、光ファイバ１４を通して光分光計１２に送る。光分光計１２に送られた放射線を２つに分光した後、一方の放射線を第１のバンドパスフィルタに通し、これを透過した水素アルファー線を第１の光量センサで受光して、水素アルファー線の光量（強度）を測定する。また、２つに分光された放射線の他方を第２のバンドパスフィルタに通し、これを透過した酸素放射線を第２の光量センサで受光して、酸素放射線の光量（強度）を測定する。
【００２６】
光分光計１２で測定された水素アルファー線の光量（強度）および酸素放射線の光量（強度）は、光量に応じて電圧に変換され、監視コンピュータ１５へと出力される。
監視コンピュータ１５に出力された各放射線の光量は、以下のように処理される。
まず、算出部３２において、光分光計１２にて測定された水素アルファー線の光量（強度）と記憶部３１にあらかじめ記憶された水素アルファー線の標準値との差、および光分光計１２にて測定された酸素放射線の光量（強度）と記憶部３１にあらかじめ記憶された酸素放射線の標準値との差を算出する。
ついで、判定部３３において、これら光量と標準値との差が記憶部３１に記憶された許容範囲内にあるかどうかを判定する。
【００２７】
判定部３３での判定結果は、光分光計１２にて測定された水素アルファー線の光量（強度）および酸素放射線の光量（強度）、記憶部３１に記憶された水素アルファー線の標準値および酸素放射線の標準値、記憶部３１に記憶された水素アルファー線の強度の許容範囲および酸素放射線の強度の許容範囲、等と合わせて、出力装置３５に出力される。また、判定部３３での判定の結果、各放射線の光量と標準値との差が記憶部３１に記憶された許容範囲を超えた場合には、アラーム、ランプ等を作動させることによって、作業者にプラズマからの放射線の異常を知らせるようにしてもよい。
【００２８】
薄膜成膜プロセスにおいて使用される有機ケイ素化合物としては、例えば、１，１，３，３−テトラメチルジシロキサン、ヘキサメチルジシロキサン、ビニルトリメチルシラン、メチルトリメトキシシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、テトラエトキシシラン、フェニルトリメトキシシラン、メチルトリエトキシシラン、オクタメチルシクロテトラシロキサン等が挙げられる。
酸化力を有するガスとしては、例えば、酸素、一酸化炭素、二酸化炭素、オゾン等が挙げられる。また、キャリアガスとして、アルゴン、ヘリウムなどを有機ケイ素化合物ガスや酸化力を有するガスに混合することもできる。
【００２９】
以上説明した薄膜成膜プロセスの監視方法にあっては、薄膜成膜プロセス中にプラズマから放射される水素アルファ線の強度および酸素放射線の強度を測定し、測定された各強度を、あらかじめ測定された、所望の膜質の酸化ケイ素薄膜が得られたときの水素アルファー線の強度および酸素放射線の強度と比較しているので、プロセスが正常に動作しているか（プラズマ構造が正常か）を確実に把握することが可能となる。また、成膜される薄膜が所望の膜質を有するものであるかどうかをプロセス中に判断することができる。
すなわち、有機ケイ素化合物ガスと酸化力を有するガスとの混合ガスをプラズマ化させた場合には、様々な励起種がプラズマ内に存在するため、それぞれに特有の放射線が放射される。それらには、水素アルファ線、酸素放射線のみならず、水素ベータ線、水素ガンマ線、ＳｉＯ放射線、ＣＨ3 放射線などの放射線が含まれる。しかしながら、容器２１内に発生したプラズマの放射線の光量（強度）を測定する場合には、放射線は容器２１を透過し、さらに比較的小さなガラス製のビューポート１３、光ファイバ１４等を通して光分光計１２に導入されるため、その経路で放射線の強度は減衰する。そのために、水素ベータ線、水素ガンマ線、ＳｉＯ放射線、ＣＨ3 放射線等のもともと強度の低い励起種の強度を測定する場合には、計測誤差が大きくなってしまう。したがって、強度の比較的高い水素アルファ線、酸素放射線の強度を監視することによって、プラズマ構造が正常かを確実に把握することが可能となる。
【００３０】
また、水素アルファ線および酸素放射線の２種類の強度を測定しているので、薄膜成膜プロセスの各パラメーター（成膜圧力、印加電力、有機ケイ素化合物ガスおよび酸化力を有するガスの流量等）の異常を確実に検知することが可能である。すなわち、各パラメーターのどれか１つにでも異常が発生した場合、その異常は水素アルファ線の強度または酸素放射線の強度の少なくとも一方の異常として現れるので、確実にプロセスの異常を検知することが可能である。
また、本発明の薄膜成膜プロセスの監視方法と、プロセス条件（例えば真空度、印加電力、導入ガス流量等のパラメーター）の監視とを併用することによって、より確実にプロセスの異常を検知することが可能である。
【００３１】
また、以上説明した薄膜成膜装置にあっては、成膜チャンバ１１内のプラズマから放射される水素アルファー線の強度および酸素放射線の強度を測定する光分光計２１と、光分光計２１にて測定された水素アルファー線の強度と記憶部３１に記憶された水素アルファー線の強度とを比較し、光分光計２１にて測定された酸素放射線の強度と記憶部３１に記憶された酸素放射線の強度とを比較して、測定された水素アルファー線の強度および酸素放射線の強度が許容範囲内にあるかどうかを判定する判定部３３とを具備しているので、プロセスが正常に動作しているか、すなわちプラズマ構造が正常かを確実に把握することが可能である。また、成膜される薄膜が所望の膜質を有するものであるかどうかをプロセス中に判断することができる。
【００３２】
なお、本発明の薄膜成膜装置は、図示例のものに限定はされず、有機ケイ素化合物ガスと酸化力を有するガスとの混合ガスをプラズマ化させて、基材の表面に酸化ケイ素薄膜を成膜させる成膜チャンバと、成膜チャンバ内のプラズマから放射される水素アルファー線の強度および酸素放射線の強度を測定する測定手段と、あらかじめ測定された、所望の膜質の酸化ケイ素薄膜が得られたときの水素アルファー線の強度および酸素放射線の強度を記憶する記憶手段と、測定手段にて測定された水素アルファー線の強度と記憶手段に記憶された水素アルファー線の強度とを比較し、測定手段にて測定された酸素放射線の強度と記憶手段に記憶された酸素放射線の強度とを比較して、測定された水素アルファー線の強度および酸素放射線の強度が所定範囲内にあるかどうかを判定する判定手段とを具備するものであればよい。
【００３３】
例えば、測定手段は、図示例の光分光計２１に限定はされず、水素アルファー線の強度および酸素放射線の強度を測定できるものであれば、どのようなものであってもよい。ただし、成膜チャンバ内のプラズマから放射される放射線のうち、特定波長範囲の光だけを抽出するバンドパスフィルタを用いれば、測定手段を簡略化でき、測定手段が安価になるので、このようなバンドパスフィルタを具備する測定手段が好ましい。
また、バンドパスフィルタも、プラズマから放射される放射線のうち、水素アルファー線または酸素放射線を抽出できるものであればよい。
また、ビューポート１３は、図示例ではプラズマ４０を水平方向に横断するように観察しているが、プラズマ４０を真上から観察するように蓋部２３に設けてもよく、プラズマ４０を斜め上方から斜め下方に向かって観察するように筒部２２に傾斜させて設けてもよい。縦長の筒状の容器内においてプラズマから放射される放射線を取り出す場合は、放射線の光量（強度）が高くなることから、プラズマを斜め上方から斜め下方に向かって観察するように設けることが好ましい。
【００３４】
また、図示例の監視コンピュータ１５における判定手段は、測定された水素アルファー線の強度および酸素放射線の強度と、記憶部３１に記憶された各放射線の標準値との差を算出し（算出部３２）、これら強度と標準値の差が記憶部３１に記憶された許容範囲内にあるかどうかを判定する（判定部３３）ものであるが、本発明における判定手段はこれに限定はされない。例えば、記憶部３１に、現在の薄膜成膜プロセスと同じ製品について同じプロセス条件にて行われた過去の薄膜成膜プロセスにおいて所望の膜質の酸化ケイ素薄膜が得られたときの水素アルファー線の強度および酸素放射線の強度の上限値および下限値を記憶させ、放射線の強度と標準値との差を求めることなく、判定手段にて、測定された水素アルファー線の強度および酸素放射線の強度が上限値と下限値との間に入っているかどうかを判定させてもよい。
【００３５】
また、記憶部３１に記憶された水素アルファー線および酸素放射線の標準値が、プロセスの経過によって変動している、すなわちプロセスの開始直後、途中、および終了直前で各放射線の強度が一定ではなく変動する場合は、プロセスの経過時間ごとに各放射線の標準値を記憶部３１に記憶させ、プロセスの経過時間ごとに標準値に対する許容範囲を設定してもよい。
【００３６】
また、本発明の薄膜成膜プロセスの監視方法においては、必ずしも監視コンピュータ１５を用いる必要はなく、測定された水素アルファー線の強度および酸素放射線の強度を光分光計２１からモニタなどの出力装置に直接出力し、出力結果を作業者が監視して、作業者がこれら放射線の強度と、あらかじめ測定された、所望の膜質の酸化ケイ素薄膜が得られたときの水素アルファー線の強度および酸素放射線の強度とを比較し、所望の膜質の酸化ケイ素薄膜が成膜されているかどうかを判定するようにしても構わない。
また、本発明の薄膜成膜プロセスの監視方法は、高周波を用いた薄膜成膜プロセスに限定はされず、マイクロ波を用いた薄膜成膜プロセスにも適用可能である。
また、本発明において薄膜を成膜させる基材は、図示例の放射線を透過可能なプラスチック製の容器２１に限定はされず、本発明は、プラスチック、ガラス、または金属からなる容器、フィルム、シート等の各種基材に適用可能である。
【実施例】
【００３７】
以下に本発明の実施例を示す。
図１〜図３に示す薄膜成膜装置を用いて、容量が５００ｍｌのポリエチレンテレフタレート製の容器２１の内表面に酸化ケイ素薄膜の成膜を行った。プロセスガスとしては、ヘキサメチルジシロキサン（以下、ＨＭＤＳＯと記す）と酸素との混合ガスを用いた。
【００３８】
（標準値の測定）
真空ポンプ１８を作動させて成膜チャンバ１１内を減圧し、所定の成膜圧力（１０Ｐａ）とした後、ガス供給手段１６，１７から成膜チャンバ１１にＨＭＤＳＯおよび酸素を供給し、ガス導入管２９を通して容器２１内に混合ガスを導入した。ここで、ＨＭＤＳＯ流量を２ｓｃｃｍ、酸素流量を１００ｓｃｃｍとした。
ついで、高周波電源２０を作動させ、１３．５６ＭＨｚの高周波を印加電力２００ｗａｔｔにて成膜チャンバ１１の外部電極２４に１０秒間印加することによって、外部電極２４と、アース電極であるガス導入管２９との間で混合ガスをプラズマ化させ、容器２１の内表面に酸化ケイ素薄膜を成膜した。
【００３９】
薄膜成膜プロセスの間、容器２１内に発生したプラズマ４０から放射され、透明な容器２１を透過してくる放射線を、直径１０ｍｍのガラス製のビューポート１３から取り出し、φ６ｍｍ、長さ２ｍの光ファイバ１４を通して光分光計１２に送った。光分光計１２に送られた放射線を２つに分光した後、一方の放射線を中心波長が６５６ｎｍの第１のバンドパスフィルタに通し、これを透過した水素アルファー線を第１の光量センサで受光して、水素アルファー線の光量（強度）を測定した。また、２つに分光された放射線の他方を中心波長が７７７ｎｍの第２のバンドパスフィルタに通し、これを透過した酸素放射線を第２の光量センサで受光して、酸素放射線の光量（強度）を測定した。光量センサからは、光量に応じて０〜５Ｖの電圧が出力されるようにした。
【００４０】
また、成膜された薄膜の膜質（酸素バリア性）を評価するため、成膜された容器２１の酸素透過度の測定をモコン法を用いて行った。具体的には、モダンコントロール社製のＭｏｃｏｎ  Ｏｘｉｔｒａｎ  １０／５０を用い、容器２１の内側を２５℃、９０％の窒素と水素との混合ガス条件、容器２１の外側を２５℃、６５％の大気条件として測定した。
プロセスの各パラメーター（条件）、測定された水素アルファー線の光量、酸素放射線の光量、および成膜された容器２１の酸素透過度を表１〜表４に示す。
【００４１】
以上の条件で成膜された容器２１は、酸素透過度が十分に低く、良好な薄膜の膜質を有していることがわかった。さらに、同条件で薄膜成膜プロセスを繰り返し行ったところ、水素アルファー線の光量が３．０〜３．４Ｖの範囲、および酸素放射線の光量が３．０〜３．４Ｖの範囲にあるとき、所望の膜質（酸素バリア性）の薄膜が得られることがわかった。したがって、水素アルファー線の光量および酸素放射線の光量の標準値を３．２Ｖ、許容範囲を±２Ｖと決定した。
【００４２】
（ＨＭＤＳＯ流量変動による光量変化）
ついで、ＨＭＤＳＯ流量を標準の２（ｓｃｃｍ）から１、５、１０（ｓｃｃｍ）に変動させたときの水素アルファー線の光量および酸素放射線の光量の変化、および薄膜の膜質の変化を確認した。結果を表１に示す。
得られた水素アルファ線の光量および酸素放射線の光量は、ＨＭＤＳＯ流量の変動をよく反映しており、各放射線の光量より膜質を示す１つの指標である酸素バリア性をある程度予測することが可能であった。
【００４３】
【表１】
2005048249.tif 000003
【００４４】
（酸素流量変動による光量変化）
ついで、酸素流量を標準の１００（ｓｃｃｍ）から５０、２００（ｓｃｃｍ）に変動させたときの水素アルファー線の光量および酸素放射線の光量の変化、および薄膜の膜質の変化を確認した。結果を表２に示す。
得られた水素アルファ線の光量および酸素放射線の光量は、酸素流量の変動をよく反映しており、各放射線の光量より膜質を示す１つの指標である酸素バリア性をある程度予測することが可能であった。
【００４５】
【表２】
2005048249.tif 000004
【００４６】
（印加電力変動による光量変化）
ついで、印加電力を標準の２００（ｗａｔｔ）から１００、３００（ｗａｔｔ）に変動させたときの水素アルファー線の光量および酸素放射線の光量の変化、および薄膜の膜質の変化を確認した。結果を表３に示す。
得られた水素アルファ線の光量および酸素放射線の光量は、印加電力の変動をよく反映しており、各放射線の光量より膜質を示す１つの指標である酸素バリア性をある程度予測することが可能であった。
【００４７】
【表３】
2005048249.tif 000005
【００４８】
（成膜圧力変動による光量変化）
ついで、真空ポンプ１８の運転条件を変えて成膜圧力を標準の１０（Ｐａ）から２０、５０（Ｐａ）に変動させたときの水素アルファー線の光量および酸素放射線の光量の変化、および薄膜の膜質の変化を確認した。結果を表４に示す。
得られた水素アルファ線の光量および酸素放射線の光量は、成膜圧力の変動をよく反映しており、各放射線の光量より膜質を示す１つの指標である酸素バリア性をある程度予測することが可能であった。
【００４９】
【表４】
2005048249.tif 000006
【産業上の利用可能性】
【００５０】
本発明により、有機ケイ素化合物ガスと酸素等の酸化力を有するガスとの混合ガスをプラズマ化させて、基材の表面に酸化ケイ素薄膜を成膜させるプラズマＣＶＤ法による薄膜成膜プロセスにおいて、発生するプラズマの構造をより正確に把握することができ、成膜される薄膜の膜質が所望の性質を有するものであるかどうかをプロセス中に判断することができる。
【図面の簡単な説明】
【００５１】
【図１】本発明の薄膜成膜装置の一例を示す概略構成図である。
【図２】本発明における成膜チャンバの一例を示す断面図である。
【図３】本発明における監視コンピュータの一例を示す概略構成図である。
【符号の説明】
【００５２】
１１  成膜チャンバ
１２  光分光計（測定手段）
２１  容器（基材）
３１  記憶部（記憶手段）
３２  算出部（判定手段）
３３  判定部（判定手段）
４０  プラズマ
【図１】
2005048249.tif 000007
【図２】
2005048249.tif 000008
【図３】
2005048249.tif 000009